(57)【要約】  本発明は、環状ケトンに基づく少なくとも１種のケトン−ホルムアルデヒド縮合生成物および少なくとも１種のアニオン性もしくは非イオン性界面活性剤および／または増粘剤を含む無機バインダー用組成物、さらにこの組成物を含む建材混合物、ならびに組成物の使用に関する。組成物は、バインダー配合物の適用特性を改善する。【特許請求の範囲】
【請求項１】
組成物であって、
ａ）ホスホノ基、亜硫酸基、スルフィノ基、スルホ基、スルファミド基、スルホキシ基、スルホアルキルオキシ基、スルフィノアルキルオキシ基、およびホスホノオキシ基から選択される少なくとも１つの酸性基を有する、少なくとも１種のケトン−ホルムアルデヒド縮合生成物であって、前記ケトンは、式Ｒ１−ＣＯ−Ｒ２で示され、その式中、Ｒ１およびＲ２は一緒になって、アミノ、ヒドロキシル、Ｃ１〜Ｃ４アルコキシまたはＣ１〜Ｃ４アルコキシカルボニル基から選択される１つ以上の置換基を含み得るＣ３〜Ｃ６アルキレン基であるケトンから選択される、少なくとも１種のケトン−ホルムアルデヒド縮合生成物；および
ｂ）少なくとも１種のアニオン性または非イオン性界面活性剤および／または少なくとも１種の増粘剤
を含み、
成分（ａ）対成分（ｂ）の重量比は、３：１〜１：１０の範囲にある、組成物。
【請求項２】
前記ケトンが、式
【化１】
2019536872.tif 000008
［式中、Ｒ３〜Ｒ７は、同一でも異なっていてもよく、ＨまたはＣ１〜Ｃ４アルキルであり、かつｎは、０、１または２である］の環状ケトンである、請求項１記載の組成物。
【請求項３】
前記ケトンが、シクロヘキサノン、４−メチルシクロヘキサノン、シクロペンタノン、シクロヘプタノン、およびそれらの混合物から選択される、請求項２記載の組成物。
【請求項４】
前記ケトンが、シクロヘキサノンである、請求項３記載の組成物。
【請求項５】
前記少なくとも１つの酸性基が、ホスホノ基、亜硫酸基、スルフィノ基、およびスルホ基である、請求項１から４までのいずれか１項記載の組成物。
【請求項６】
前記少なくとも１つの酸性基が、亜硫酸基である、請求項５記載の組成物。
【請求項７】
前記ケトン−ホルムアルデヒド縮合生成物が、シクロヘキサノン／ホルムアルデヒド／亜硫酸縮合生成物である、請求項１から６までのいずれか１項記載の組成物。
【請求項８】
成分（ｂ）が、少なくとも１種のアニオン性または非イオン性界面活性剤を含む、請求項１から７までのいずれか１項記載の組成物。
【請求項９】
前記界面活性剤が、Ｃ８〜Ｃ１８アルキルサルフェート、Ｃ８〜Ｃ１８アルキルエーテルサルフェート、Ｃ８〜Ｃ１８アルキルスルホネート、Ｃ８〜Ｃ１８アルキルベンゼンスルホネート、Ｃ８〜Ｃ１８α−オレフィンスルホネート、Ｃ８〜Ｃ１８スルホスクシネート、α−スルホ−Ｃ８〜Ｃ１８脂肪酸二塩、Ｃ８〜Ｃ１８脂肪酸塩、Ｃ８〜Ｃ１８脂肪アルコールエトキシレート、エチレンオキシドとプロピレンオキシドとのブロックコポリマー、およびＣ８〜Ｃ１８アルキルポリグリコシド、ならびにそれらの混合物から選択される、請求項８記載の組成物。
【請求項１０】
成分（ｂ）が、少なくとも１種の増粘剤を含む、請求項１から９までのいずれか１項記載の組成物。
【請求項１１】
前記増粘剤が、多糖類誘導体、および５０００００ｇ／モルを上回る重量平均分子量Ｍｗを有する（コ）ポリマーから選択される、請求項１０記載の組成物。
【請求項１２】
前記増粘剤が、セルロースエーテル、デンプンエーテル、ならびに非イオン性（メタ）アクリルアミドモノマーおよび／またはスルホン酸モノマーの構造単位を含む（コ）ポリマーから選択される、請求項１１記載の組成物。
【請求項１３】
成分（ｂ）として少なくとも１種の増粘剤および少なくとも１種のアニオン性または非イオン性界面活性剤を含む、請求項１から１２までのいずれか１項記載の組成物。
【請求項１４】
成分（ａ）対成分（ｂ）の重量比が、３：１〜１：５の範囲にある、請求項１から１３までのいずれか１項記載の組成物。
【請求項１５】
成分（ａ）対成分（ｂ）の重量比が、１：２〜１：５の範囲にある、請求項１４記載の組成物。
【請求項１６】
粉末および／または顆粒の形である、請求項１から１５までのいずれか１項記載の組成物。
【請求項１７】
成分（ａ）および成分（ｂ）を含む混合物の共噴霧乾燥によって得られる、請求項１６記載の粉末または顆粒。
【請求項１８】
請求項１から１７までのいずれか１項記載の組成物および無機バインダーを含む、建材混合物。
【請求項１９】
前記無機バインダーが、水硬性または潜在水硬性バインダーまたはそれらの混合物である、請求項１８記載の組成物。
【請求項２０】
建材配合物の、適用特性を改善するための、より具体的には気孔安定性および／またはレオロジー特性を改善するための、請求項１から１７までのいずれか１項記載の組成物の使用。
【請求項２１】
建材配合物の、適用特性を改善するための、より具体的には気孔安定性および／またはレオロジー特性を改善するための方法であって、請求項１から１７までのいずれか１項記載の組成物を、無機バインダーを含む建材混合物に添加することを含む、方法。
【発明の詳細な説明】
【技術分野】
【０００１】
本発明は、無機バインダー用組成物、この組成物を含む建材混合物、およびこの組成物の使用に関する。
【０００２】
ケトン樹脂を、モルタル中の組成物の形で使用することが知られている。例えば、独国特許出願公開第２３４１９２３号明細書（DE 2 341 923 A1）には、モルタル用可塑剤としてのシクロアルカノンとホルムアルデヒドおよび亜硫酸ナトリウムとの水溶性縮合生成物が記載されている。これらのモルタルを、特に、スクリードやこて塗り用のコンパウンドに使用すると、強度が高くなり、空隙率が低くなり、したがって不浸透性が高くなる。L. LeiおよびJ. Planck（Cement and Concrete Research, 42, 118-123, 2012年）には、セメントモルタル中の高分子量のシクロヘキサノン樹脂（Ｍｗ＞２２０．０００ｇ／モル）が、β−ナフタレンスルホン酸−ホルムアルデヒド縮合物（ＢＮＳ）と同様に挙動し、かつ粘土の存在下でも安定化効果を有することが記載されている。欧州特許出願公開第７８９３８号明細書（EP 78938A1）には、酸基を含み、かつ流動性コンクリートまたはセルフレベリングスクリードの製造および深井戸セメント混合物の可塑化のための分散剤として適した、アルデヒドおよびケトンの熱安定性縮合生成物が記載されている。国際公開第２０１５／０３９８９０号（WO2015/039890）には、粘土含有石膏ボードの安定性を改善するための分散剤として、発泡体およびケトン樹脂、例えばシクロヘキサノンまたはアセトン樹脂を含む石膏含有スラリーが記載されている。発泡体の調製には、界面活性剤が、発泡剤および整泡剤として、樹脂の量を基準として少量使用されている。
【０００３】
中国特許出願公開第１０１５４９９７３号明細書（CN 101549973 A）には、減水剤としてナフタレンスルホン酸ホルムアルデヒド縮合物、スルホン化アルデヒドケトン縮合物またはスルファミン酸ホルムアルデヒド縮合物を含む流動化剤組成物が記載されている。該組成物は、セルロースエーテルなどの粘度調整剤、およびドデシルベンゼンスルホン酸ナトリウムなどの空気連行剤をさらに含有し得る。欧州特許第８１６３００号明細書（EP 816300）、欧州特許出願公開第１６３４５９号明細書（EP 163 459 A1）、および国際公開第９９／３７５９４号（WO 99/37594）には、ウェルセメント組成物におけるアセトンホルムアルデヒド亜硫酸縮合物の使用が開示されている。国際公開第２００８／０４０７２６号（WO2008/040726）、独国特許出願公開第３８２５５３０号明細書（DE 38 25 530 A1）および欧州特許出願公開第０７８９３８号明細書（EP 078 938 A1）には、建材組成物中の保水剤としてのアセトンホルムアルデヒド亜硫酸縮合物の使用が開示されている。
【０００４】
しかしながら、無機バインダーを含む建材混合物にケトン樹脂を使用すると、その用途特性、特にそれらの気孔品質、したがってその表面品質の点で不十分な建材配合物となる。気孔の量および大きさ、ならびにそれらの経時安定性は、レンダリングやこて塗り用のコンパウンドなどの建材配合物の滑らかさ、粘着性、および保持力にとって非常に重要である。
【０００５】
したがって、本発明の課題は、改良された適用特性、特に改良された気孔品質をもたらす無機バインダー用組成物を提供することである。
【０００６】
この課題は、無機バインダー用組成物であって、
ａ）ホスホノ基、亜硫酸基、スルフィノ基、スルホ基、スルファミド基、スルホキシ基、スルホアルキルオキシ基、スルフィノアルキルオキシ基、およびホスホノオキシ基から選択される少なくとも１つの酸性基を有する、少なくとも１種のケトン−ホルムアルデヒド縮合生成物であって、該ケトンは、式Ｒ１−ＣＯ−Ｒ２で示され、その式中、Ｒ１およびＲ２は一緒になって、アミノ、ヒドロキシル、Ｃ１〜Ｃ４アルコキシまたはＣ１〜Ｃ４アルコキシカルボニル基から選択される１つ以上の置換基を含み得るＣ３〜Ｃ６アルキレン基であるケトンから選択される、少なくとも１種のケトン−ホルムアルデヒド縮合生成物；および
ｂ）少なくとも１種のアニオン性または非イオン性界面活性剤および／または少なくとも１種の増粘剤
を含み、
成分（ａ）対成分（ｂ）の重量比は、３：１〜１：１０の範囲にある、無機バインダー用組成物によって達成される。
【０００７】
酸性基を有するケトン−ホルムアルデヒド縮合生成物およびそれらの製造方法は、例えば、欧州特許出願公開第７８９３８号明細書（EP 78 938 A1）および国際公開第２０１５／０３９８９０号（WO2015/039890）から知られている。これらの刊行物のケトン−ホルムアルデヒド縮合生成物に関する内容は、本明細書に完全に参照されている。
【０００８】
本発明に従って使用されるケトン−ホルムアルデヒド縮合生成物は、一般に、２５００〜１０００００ｇ／モル、好ましくは１００００〜５００００ｇ／モルの範囲の分子量Ｍｗを有する。分子量は、以下の方法を用いてゲル浸透クロマトグラフィー（ＧＰＣ）により決定された：カラムの組み合わせ：Shodex OH-Pak SB 804 HQおよびOH-Pak SB 802.5 HQ、昭和電工製、日本；溶離液：８０体積％のＨＣＯ２ＮＨ４水溶液（０．０５モル／ｌ）および２０体積％のＭｅＯＨ；注入量１００μｌ；流量０．５ｍｌ／分）。分子量の較正は、PSS Polymer Standard Service（独国）による標準を用いて行われた。ポリ（スチレンスルホネート）標準は、ＵＶ検出器に使用され、ポリ（エチレンオキシド）標準は、ＲＩ検出器に使用された。ＲＩ検出器の結果は、分子量の測定に使用された。
【０００９】
一実施形態では、ケトンは、式Ｒ１−ＣＯ−Ｒ２を有する化合物であり、ここで、Ｒ１およびＲ２は一緒になって、アミノ、ヒドロキシル、Ｃ１〜Ｃ４アルコキシまたはＣ１〜Ｃ４アルコキシカルボニル基から選択される１つ以上の置換基を含み得るＣ３〜Ｃ６アルキレン基である。好ましい脂肪族ケトンは、上記式のものであり、ここで、Ｒ１およびＲ２は、同一でも異なっていてもよく、かつＣ１〜Ｃ４アルキル、または
式
【化１】
2019536872.tif 000002
の環状ケトンであり、
ここで、Ｒ３〜Ｒ７は、同一でも異なっていてもよく、ＨまたはＣ１〜Ｃ４アルキルであり、かつｎは、０、１または２である。
【００１０】
ケトンの例は、シクロヘキサノン、４−メチルシクロヘキサノン、シクロペンタノン、シクロヘプタノン、好ましくはシクロヘキサノンである。
【００１１】
一実施形態では、酸性基は、ホスホノ基、亜硫酸基、スルフィノ基、およびスルホ基から選択される。亜硫酸基が好ましい。
【００１２】
別の実施形態では、ケトン−ホルムアルデヒド縮合生成物は、シクロヘキサノン／ホルムアルデヒド／亜硫酸縮合生成物である。
【００１３】
ケトン−ホルムアルデヒド縮合生成物は、例えば欧州特許第７８９３８号明細書（EP78938）または国際公開第２０１５／０３９８９０号（WO2015/039890）に記載されているように、対応するケトンと、ホルムアルデヒドおよび酸性基に対応する親酸の塩との縮合によって製造される。ケトン：ホルムアルデヒド：酸塩のモル比は、一般に１：２〜３：０．３３〜１の範囲にある。
【００１４】
別の実施形態では、増粘剤は、無機またはポリマー増粘剤から選択される。無機増粘剤の例は、層状珪酸塩（ベントナイトまたはヘクトライト）または水和ＳｉＯ２粒子である。
【００１５】
別の実施形態では、増粘剤は、多糖類誘導体、および５０００００ｇ／モルを上回る、より具体的には１００００００ｇ／モルを上回る重量平均分子量Ｍｗを有する（コ）ポリマーから選択される。
【００１６】
別の実施形態では、増粘剤は、セルロースエーテル、デンプンエーテル、ならびに非イオン性（メタ）アクリルアミドモノマーおよび／またはスルホン酸モノマー、および任意でさらなるモノマーの構造単位を含む（コ）ポリマーから選択される。セルロースエーテルおよびデンプンエーテルが好ましい。
【００１７】
適切なセルロースエーテルは、アルキルセルロース、例えば、メチルセルロース、エチルセルロース、プロピルセルロース、およびメチルエチルセルロース；ヒドロキシアルキルセルロース、例えば、ヒドロキシエチルセルロース（ＨＥＣ）、ヒドロキシプロピルセルロース（ＨＰＣ）、およびヒドロキシエチルヒドロキシプロピルセルロース；アルキルヒドロキシアルキルセルロース、例えば、メチルヒドロキシエチルセルロース（ＭＨＥＣ）、メチルヒドロキシプロピルセルロース（ＭＨＰＣ）、およびプロピルヒドロキシプロピルセルロース；およびカルボキシル化セルロースエーテル、例えば、カルボキシメチルセルロース（ＣＭＣ）である。非イオン性セルロースエーテル誘導体、特にメチルセルロース（ＭＣ）、ヒドロキシプロピルセルロース（ＨＰＣ）、ヒドロキシエチルセルロース（ＨＥＣ）およびエチルヒドロキシエチルセルロース（ＥＨＥＣ）が好ましく、メチルヒドロキシエチルセルロース（ＭＨＥＣ）およびメチルヒドロキシプロピルセルロース（ＭＨＰＣ）が特に好ましい。セルロースエーテル誘導体は、それぞれ、対応するセルロースのアルキル化およびアルコキシル化により得られ、かつ市販されている。
【００１８】
適したデンプンエーテルは、ヒドロキシプロピルデンプン、ヒドロキシエチルデンプン、およびメチルヒドロキシプロピルデンプンなどの非イオン性またはカチオン性デンプンエーテルである。ヒドロキシプロピルデンプンが好ましい。他の適切な増粘剤は、微生物産生多糖類、例えば、ウェランガムおよび／またはキサンタン、天然多糖類、例えば、アルギン酸塩、カラギーナン、およびガラクトマンナンである。これらは、対応する天然物から、例えば、アルギン酸塩およびカラギーナンの場合は藻類から、ガラクトマンナンの場合はイナゴマメ核から抽出法によって得ることができる。
【００１９】
５０００００ｇ／モルを上回る、より好ましくは１００００００ｇ／モルを上回る重量平均分子量Ｍｗを有する（コ）ポリマーは、非イオン性（メタ）アクリルアミドモノマーおよび／またはスルホン酸モノマーから（好ましくはラジカル重合により）製造され得る。一実施形態では、モノマーは、アクリルアミド、メタクリルアミド、Ｎ−メチルアクリルアミド、Ｎ−メチルメタクリルアミド、Ｎ，Ｎ−ジメチルアクリルアミド、Ｎ−エチルアクリルアミド、Ｎ，Ｎ−ジエチルアクリルアミド、Ｎ−シクロヘキシルアクリルアミド、Ｎ−ベンジルアクリルアミド、Ｎ，Ｎ−ジメチルアミノプロピルアクリルアミド、Ｎ，Ｎ−ジメチルアミノエチルアクリルアミドおよび／またはＮ−ｔｅｒｔ−ブチルアクリルアミドおよび／またはスチレンスルホン酸、２−アクリルアミド−２−メチルプロパンスルホン酸、２−メタクリルアミド−２−メチルプロパンスルホン酸、２−アクリルアミドブタンスルホン酸および／または２−アクリルアミド−２，４，４−トリメチルペンタンスルホン酸または前記酸の塩から選択される。（コ）ポリマーは、好ましくは、非イオン性（メタ）アクリルアミドモノマーおよび／またはスルホン酸モノマーに由来する構造単位を、５０モル％を超えて、より好ましくは７０モル％を超えて含有する。コポリマー中に存在し得る他の構造単位は、例えば、モノマーの（メタ）アクリル酸、（メタ）アクリル酸と分枝鎖状または非分枝鎖状のＣ１〜Ｃ１０アルコールとのエステル、酢酸ビニル、プロピオン酸ビニルおよび／またはスチレンから誘導される。
【００２０】
別の実施形態では、増粘剤は、メチルセルロース、ヒドロキシプロピルセルロース、ヒドロキシエチルセルロース、エチルヒドロキシエチルセルロース、ヒドロキシプロピルデンプン、ヒドロキシエチルデンプン、メチルヒドロキシプロピルデンプン、およびアクリルアミド、メタクリルアミド、Ｎ，Ｎ−ジメチルアクリルアミド、２−アクリルアミド−２−メチルプロパンスルホン酸に由来する構造単位を含む（コ）ポリマー、ならびに任意に、（メタ）アクリル酸、（メタ）アクリル酸と分枝鎖状または非分枝鎖状のＣ１〜Ｃ１０アルコールとのエステル、酢酸ビニル、プロピオン酸ビニルおよび／またはスチレンから選択される。
【００２１】
別の実施形態では、組成物は、成分（ｂ）として少なくとも１種の界面活性剤を含む。
【００２２】
別の実施形態では、組成物は、成分（ｂ）として少なくとも１種の増粘剤および少なくとも１種の界面活性剤を含む。
【００２３】
界面活性剤は、より具体的にはアニオン性または非イオン性界面活性剤を含み、好ましくはアニオン性界面活性剤を含む。一実施形態では、アニオン性界面活性剤は、Ｃ８〜Ｃ１８アルキルサルフェート、Ｃ８〜Ｃ１８アルキルエーテルサルフェート、Ｃ８〜Ｃ１８アルキルスルホネート、Ｃ８〜Ｃ１８アルキルベンゼンスルホネート、Ｃ８〜Ｃ１８α−オレフィンスルホネート、Ｃ８〜Ｃ１８スルホスクシネート、α−スルホ−Ｃ８〜Ｃ１８脂肪酸二塩、およびＣ８〜Ｃ１８脂肪酸塩から選択される。アニオン性界面活性剤は、一般に、アルカリ金属塩またはアルカリ土類金属塩の形、より具体的にはナトリウム塩の形である。アニオン性界面活性剤の例は、ラウリル硫酸ナトリウム、ミリスチル硫酸ナトリウム、セチル硫酸ナトリウム、エトキシル化度２〜１０のエトキシル化ラウリルアルコールまたはミリスチルアルコールの硫酸ナトリウム、ラウリルまたはセチルスルホン酸ナトリウム塩、ヘキサデシルベンゼンスルホン酸ナトリウム塩、Ｃ１４／Ｃ１６α−オレフィンスルホン酸ナトリウム塩、ラウリル−またはセチルスルホコハク酸ナトリウム塩、２−スルホラウリン酸二ナトリウム、またはステアリン酸ナトリウム、およびそれらの混合物である。
【００２４】
一実施形態では、非イオン性界面活性剤は、Ｃ８〜Ｃ１８脂肪アルコールエトキシレート、エチレンオキシドとプロピレンオキシドとのブロックコポリマー、およびＣ８〜Ｃ１８アルキルポリグリコシド、およびそれらの混合物から選択される。それらの例は、Ｐｌｕｒｏｎｉｃｓ（登録商標）（ポロキサマー）などの市販のブロックコポリマーである。
【００２５】
別の実施形態では、組成物は、成分（ａ）としてシクロヘキサノン／ホルムアルデヒド／亜硫酸縮合生成物、および成分（ｂ）としてα−スルホ−Ｃ８〜Ｃ１８脂肪酸二塩を含む。
【００２６】
別の実施形態では、組成物は、成分（ａ）としてシクロヘキサノン／ホルムアルデヒド／亜硫酸縮合生成物、および成分（ｂ）としてα−スルホ−Ｃ８〜Ｃ１８脂肪酸二塩とＣ８〜Ｃ１８アルキルエーテルサルフェートとの混合物を含む。
【００２７】
別の実施形態では、組成物は、成分（ａ）としてシクロヘキサノン／ホルムアルデヒド／亜硫酸縮合生成物、および成分（ｂ）としてα−スルホ−Ｃ８〜Ｃ１８脂肪酸二塩およびエチレンオキシドとプロピレンオキシドとのブロックコポリマーの混合物を含む。
【００２８】
成分（ａ）は、一般に、水溶液の形をとる。この溶液には、成分（ｂ）が、同様に水溶液の形で、または固体（成分（ｂ）が増粘剤である場合）として、より具体的には粉末の形で添加され得る。代替的に、成分（ａ）が、粉末の形で成分（ｂ）の水溶液に添加されてもよい。
【００２９】
一実施形態では、成分（ａ）対成分（ｂ）の重量比は、以下の範囲のうちの１つから選択される：
２：１〜１：１０、
１：１〜１：６、
１：１〜１：４、
１：２〜１：６および
１：２〜１：４。
【００３０】
成分（ａ）および（ｂ）を含む水溶液は、噴霧乾燥などの慣用の方法で乾燥されて、粉末の形で組成物を製造し得る。一実施形態では、乾燥は、共噴霧乾燥によって達成される−換言すれば、成分（ａ）の溶液および成分（ｂ）の溶液は、別々に、しかしながら同時に噴霧乾燥機に導入される。成分（ｂ）が、増粘剤および界面活性剤を含む場合、それらは１つの溶液として一緒に導入され得るか、または別の溶液として噴霧乾燥機に導入され得る。
【００３１】
本発明はまた、本発明の組成物および１種以上の無機バインダー、より具体的には水硬性および／または潜在水硬性バインダー、例えばセメント、好ましくはポルトランドセメント、スラグ、好ましくは粒状高炉スラグ、フライアッシュ、微粉砕シリカ、メタカオリン、天然ポゾラン、焼成オイルシェール、カルシウムスルホアルミネートセメントおよび／またはアルミン酸カルシウムセメントを含む建材混合物に関する。しかしながら、無機バインダーは、非水硬性バインダー、例えば、石膏、α−およびβ−半水和物、無水硫酸カルシウム、石灰水和物または酸化カルシウムであってもよい。水硬性および／または潜在水硬性バインダー、例えば、セメント、好ましくはポルトランドセメントが好ましい。建材混合物は、特に、建材配合物、例えば、モルタル、レンダリングやこて塗り用のコンパウンドなどに使用される。組成物の成分（ａ）および（ｂ）は、建材混合物または建材配合物に同時にまたは任意の順序で順次添加され得る。これらの成分（ａ）および（ｂ）は、水溶液および／または固体の形で、特に粉末の形で添加され得る。
【００３２】
一実施形態では、組成物は、疎水化剤を含む。無機建材に適した疎水化剤は、例えば、ポリビニルアルコールまたはスチレン−（メタ）アクリル酸コポリマーを含むワックスエマルションである。また、脂肪酸（オレイン酸ナトリウムおよびステアリン酸カルシウムまたはステアリン酸亜鉛）も有用である。金属石鹸の他に、シリコーン樹脂系疎水化剤も使用される。レンダーとモルタルとの混合物の場合、粉末の形の微粉化メチルシルセスキオキサンが主に使用される。疎水化剤は、好ましくは、粉末としてバインダーを基準として０．１〜１％の量でモルタルに添加される。
【００３３】
別の実施形態では、組成物は、超吸収剤を含む。本明細書では、塩に対して強い超吸収剤が好ましい。それらは、独国特許出願公開第１０２００７０２７４７０号明細書（DE102007027470 A1）に記載されている。
【００３４】
本発明の組成物または建材混合物の効果は、建材配合物中の気孔の数、特に小さい気孔の数およびこれらの気孔の経時安定性を増すことによって、気孔品質を改善することである。その結果、建材配合物は、より滑らかになり、より容易にコンシステンシーになり、よりふわふわし、粘着性が少なくなり、改善された増粘後挙動を有し、より効果的に（比較的長い期間を含む）加工することができ、かつ比較的長期間にわたり改善された保持力を有する。したがって、本発明の組成物は、改良された適用特性をもたらす。
【００３５】
したがって、本発明はまた、建材混合物用の添加剤としての組成物の使用、および適用特性を改善するための、特に気孔安定性およびレオロジー特性を改善するための、建材配合物の組成物および／または建材混合物の使用に関する。
【図面の簡単な説明】
【００３６】
【図１】ＣＨＲなしの標準のレオロジー特性を視覚化する。
【図２】ＣＨＲありの改良されたモルタルのレオロジー特性を視覚化する。
【００３７】
以下の実施例は、本発明を限定することなく説明するものである。
【００３８】
以下のように製造したシクロヘキサノン樹脂（ＣＨＲ）を使用した（国際公開第２０１５／０３９８９０号（WO2015/039890）の表１のポリマー５に対応する）：
４０ｇの水を反応容器に入れ、ｐＨを１０に調整した。この初期装入物に０．２５モルの亜硫酸ナトリウムを添加し、そして最後に０．５１モルのシクロヘキサノンを撹拌しながら滴加すると、温度は３０〜３２℃に上昇した。これに続いて約６０℃に加熱した。１．５モルのホルムアルデヒドを、温度が７０℃を超えないような速度でゆっくり滴加した。添加終了後、温度を９０℃に上げ、分子量Ｍｗが１８０００に達するまでさらに３時間加熱した。分子量を、ＧＰＣおよび粘度測定により測定した。残存ホルムアルデヒド含有量は、１０ｐｐｍ未満であった。
【００３９】
増粘剤：メチルヒドロキシエチルセルロース（ＭＣ）Ｔｙｌｏｓｅ  ＦＬ  １５００２
【００４０】
界面活性剤：
界面活性剤１：Ｃ１４／Ｃ１６α−オレフィンスルホン酸ナトリウム塩（Ｈｏｓｔａｐｕｒ  ＯＳＢ）
界面活性剤２：ラウリル硫酸ナトリウム（Ｔｅｘａｐｏｎ  Ｋ１２Ｐ）
界面活性剤３：α−スルホ−Ｃ１２／１４脂肪酸二ナトリウム（Ｔｅｘａｐｏｎ  ＳＦＡ）
界面活性剤４：エチレン／プロピレンコポリマー（Ｐｌｕｒｏｎｉｃ  ＰＥ  ９４００）
界面活性剤５：アルキルエーテルスレート（Ｖｉｎａｐｏｒ  Ｇｙｐ  ２６２０）
【００４１】
第１表に列記された組成物を、対応する成分の水溶液を混合することにより製造した。この溶液を、ＧＥＡ  Ｎｉｒｏ製のＭｏｂｉｌｅ  Ｍｉｎｏｒ  ＭＭ−Ｉスプレードライヤーを使用して乾燥させた。乾燥は、二流体ノズルによって塔の頂部で行った。乾燥は、８０ｋｇ／Ｈの乾燥ガスを用いて、乾燥用の材料と同方向に上から下に吹き付ける窒素で行った。塔入口の乾燥ガス温度は、２２０℃であった。塔出口での乾燥ガスの排出温度が１００℃になるように、被乾燥物の供給速度を調整した。乾燥ガスとともに乾燥塔から排出された粉末を、サイクロンによって乾燥ガスから分離した。
【表１】
2019536872.tif 000003
【００４２】
Ｍｅｌｍｅｎｔ  Ｆ１０は、スルホン化メラミンホルムアルデヒド樹脂（独国特許出願公開第１６７１０１７号明細書（DE1671017A1））である。
【００４３】
組成物を試験混合物において使用し、その配合は以下の通りであった：
ミルクセメントＣＥＭ  Ｉ  ５２．５  Ｎ  ２０％
ストロボ溶融シリカＢＣＳ  ３１９  ８０％
水  ２０％
【００４４】
混合物を、ＤＩＮ  ＥＮ  ９９８−１に従って撹拌することによって調製した：セメント、シリカ、増粘剤、および第１表に列記した混合物を、ＤＩＮ  ＥＮ  １９６−１に従ってモルタル混合物（Ｒｉｌｅｍミキサー）に装入し、記載された量の水と混合した。次に、低い設定（１４０ｒｐｍ）で９０秒間撹拌し、続いて９０秒間休止し、次いで、高い設定（２８５ｒｐｍ）で６０秒間さらに撹拌した。
【００４５】
得られたモルタルを、気孔量（ＤＩＮ  ＥＮ  ９９８−１による）、流動特性（ＤＩＮ  ＥＮ  ９９８−１による）、およびふわふわ度について試験した。ふわふわ度とは、ゆったりとした、やさしい、柔らかい、そして絹のような触感のモルタルの品質を指す。ふわふわ度は、特にモルタルの広がりやすさにも現れている。ふわふわ度を、従来技術との並列的かつ直接的な比較によって評価した。ここで、２つの混合物を、同時に製造し、木製の板の上にこてで広げた。これを適用する人は、材料のふわふわ度に基づいて、−３〜＋３の範囲でその品質を評価する。ここでの評価０は、比較試験片と同一の特性に相当する。＋３までの評価は、改善に相当し；−３までの評価は、劣化に相当する。図１（ＣＨＲなしの標準）および図２（ＣＨＲありの改良されたモルタル）は、レオロジー特性を視覚化する。比較的高いふわふわ度では、表面の質感は、より魅力的で均一である。図２では、こてでの分解が大幅に低減される。その結果、モルタルを広げることがはるかに容易になる。
【００４６】
評価を、撹拌直後および３０分後に行う。３０分後の値の差を、経時安定性として表に記載する。比較例および従来技術の樹脂として、Ｍｅｌｍｅｎｔ  Ｆ１０を使用する。
【表２】
2019536872.tif 000004
【００４７】
本発明の組成物が、より高い空気含有率およびより低いモルタル密度をもたらすことは明らかである。さらに、モルタルのふわふわ度および安定性が改善される。概して、全体的な印象が改善される。
【００４８】
次の例は、ケトン樹脂と２つの異なる界面活性剤との配合物の利点を示す。
【００４９】
モルタルの組成および混合手順は、上記と同じであった。添加剤ミックスを第３表にまとめる。第４表にまとめたこの一連の実験における触覚測定値は、実験１９を基準にしている。
【表３】
2019536872.tif 000005
【００５０】
さらなる適用適合性をＴＩＣＳ強化モルタルで試験し、その組成は以下の通りであった：
ミルクセメントＣＥＭ  Ｉ  ５２．５  Ｎ  ２５％
溶融シリカＢＣＳ  ３１９  ７５％
ＭＨＥＣ１５  ０００  ０．０８％
Ｂａｅｒｏｐｈｏｂ  ＥＣＯ  ０．３５％
Ｓｔａｒｖｉｓ  ＳＥ  ３５  Ｆ  ０．０５０％
Ｓｔａｒｖｉｓ  Ｓ  ５５１４  Ｆ  ０．３４％
水  ２０％
【００５１】
Ｓｔａｒｖｉｓ  ＳＥ  ３５  Ｆは、ＢＡＳＦ  ＳＥから市販されているデンプンエーテルである。Ｓｔａｒｖｉｓ  Ｓ  ５５１４  Ｆは、水膨潤性の高分子量ポリマー（超吸収剤）であり、同様にＢＡＳＦ  ＳＥから入手可能である。Ｂａｅｒｏｐｈｏｂ  ＥＣＯは、疎水化用の複合金属石鹸であり、Ｂａｅｒｌｏｃｈｅｒ  ＧｍｂＨから入手可能である。強化モルタルを、乾式モルタルとして混合し、ＰＦＴ−Ｇ４レンダリング機で適用し；適用適合性を、視覚的にも触覚的にも評価した。結果を第３表に報告する（上記のように＋３〜−３の評価、基準＝０）。
【表４】
2019536872.tif 000006
【００５２】
第５表は、シクロヘキサノン−ホルムアルデヒド樹脂および増粘剤（ＭＨＥＣ）から構成される本発明の組成物が適用適合性の顕著な改善をもたらすことを示す。
【００５３】
さらなる適用適合性を、手塗り石膏レンダーを使用して示す。選択した組成は、以下の通りであった：
ＦＧＤβ半水和物Ｓｃｈｗａｒｚｅ  Ｐｕｍｐｅ  ７５０ｇ
砕いた石灰岩砂０〜３ｍｍ（Ｈｅｃｋ  Ｗａｌｌｓｙｓｔｅｍｓ）  ２１０ｇ
Ｂａｃｈｌ  ＰＺ１パーライト（０〜１ｍｍ）  １０ｇ
石灰水和物  ３０ｇ
ＢＣＺ酒石酸  ２ｇ
Ｔｅｘａｐｏｎ  Ｋ１２Ｐ  ０．１５ｇ
Ｃｕｌｍｉｎａｌ  Ｃ４０５３  １．９ｇ
Ｓｔａｒｖｉｓ  ＳＥ３５Ｆ  ０．２ｇ
水  ４９０ｇ
【００５４】
石膏レンダー乾式モルタルを、台所用洗剤中で水と共に撹拌することによって調製し、適用適合性を視覚的に評価した。結果を第６表に示す。
【表５】
2019536872.tif 000007
【００５５】
第６表も同様に、シクロヘキサノン−ホルムアルデヒド樹脂および増粘剤（ＭＨＥＣ）から構成される本発明の組成物が、適用適合性の顕著な改善をもたらすことを示す。
【図１】
2019536872.tif 000009
【図２】
2019536872.tif 000010
【国際調査報告】
2019536872.tif 000011
2019536872.tif 000012